СПОСОБ ПОЛУЧЕНИЯ КАТАЛИЗАТОРА ГИДРООБРАБОТКИ

1. Способ получения катализатора гидрообработки, включающий:
(I) предоставление по крайней мере следующих компонентов:
(А) по крайней мере, одного прокаленного пористого носителя, имеющего водную пористость;
(В) каталитически активных металлов, применяемых при гидрообработке углеводородов, где такие металлы имеют форму по крайней мере одного компонента, содержащего по крайней мере один металл группы VIB периодической таблицы и по крайней мере один компонент, содержащий по крайней мере один металл группы VIII периодической таблицы;
(С) по крайней мере, одного хелата;
(D) воды в количестве, достаточном для получения раствора или дисперсии, содержащей указанные каталитически активные металлы и указанный по крайней мере один хелат; и
(Е) необязательно по крайней мере одного фосфорсодержащего кислого компонента;
(II) взаимодействие указанных компонентов (I)(A) с указанным раствором или дисперсией, содержащей (I)(B), (I)(C) и, необязательно, (I)(E), в течение времени и при температуре, достаточной для получения смеси и для пропитки указанного носителя подходящим количеством указанных компонентов (I)(B) и (I)(С) и, необязательно, (I)(Е);
(III) до такой степени, чтобы объем указанного раствора или дисперсии был равен или превышал пористость по воде указанного носителя, отделяя указанный пропитанный носитель; и
(IV) нагревание указанного пропитанного носителя до температуры выше 200°С и меньше температуры и периода времени, которые могут вызвать значительное разрушение указанного по крайней мере одного хелата.
2. Способ по п.1, где указанный по крайней мере один металл из группы VIB выбирают из группы, включающей молибден и вольфрам, и где указанный по крайней мере один металл из группы VIII выбирают из группы, включающей кобальт и никель.
3. Способ по п.1, где указанный хелат выбирают из группы, включающей гидроксикарбоновые кислоты, этиленгликоль, глицерин, этаноламин, полиэтиленгликоль, гидрохинон, этилендиамин, этилендиаминтетрауксусную кислоту, цистеин, аланин, метионин, глюконовую кислоту, пиридин-2,3-дикарбоновую кислоту, тиофен-2-карбоновую кислоту, меркаптоянтарную кислоту, никотиновую кислоту, лактозу и ацетон-1,3-дикарбоновую кислоту.
4. Способ по п.3, где по крайней мере одну гидроксикарбоновую кислоту выбирают из группы, включающей гликолевую кислоту, гидроксипропионовую кислоту, гидроксимасляную кислоту, гидроксигексановую кислоту, винную кислоту, яблочную кислоту, глицериновую кислоту, лимонную кислоту и глюконовую кислоту.
5. Способ по п.1, где указанным пористым носителем является по крайней мере один, выбранный из группы, включающей двуокись кремния, силикагель, алюмокремниевый оксид, окись алюминия, двуокись титана, алюмотитановый оксид, алюмоциркониевый оксид, двуокись циркония, двуокись бора, террану, каолин, силикат магния, карбонат магния, оксид магния, активированный уголь, оксид алюминия, осажденный оксид алюминия, активированную окись алюминия, боксит, кизельгур, пемзу, природные глины, синтетические глины, катионные глины или анионные глины, такие как сапонит, бентонит, каолин, сепиолит или гидротальцит, и их смеси.
6. Способ по п.1, где указанное нагревание проводят в условиях, выбранных из группы, включающей: (А) при температуре более около 204°С; (В) в течение менее около 1 ч; в течение времени и при температуре, достаточных для получения катализатора, имеющего содержание влаги от около 3 до около 6 мас.%; и их сочетание.
7. Способ по п.1, где: (А) молярное соотношение указанного металла группы VIII к металлу группы VIB составляет от около 0,05 до около 0,75, и где указанный компонент с металлом группы VIII представлен практически нерастворимым в воде компонентом; или (В) в котором указанный по крайней мере один фосфорсодержащий кислый компонент является практически растворимым в воде и присутствует в количестве, достаточном для получения молярного соотношения элементного фосфора к металлу группы VIB от около 0,01 до около 0,80.
8. Способ по п.6, где указанное нагревание проводят в течение времени и при температуре, достаточных для получения катализатора, имеющего значение потери веса при прокаливании (ПВП) менее около 20 мас.%.
9. Способ по п.1, где указанное нагревание проводят в течение времени и при температуре, достаточных для получения катализатора, демонстрирующего снижение содержания влаги по сравнению с влажным катализатором после получения более 90 мас.%, и где катализатор не прокаливают после нагревания.
10. Способ по п.1, где количество гидроксикарбоновой кислоты в насыщенном пористом носителе до нагревания превышает количество, желаемое в катализаторе после нагревания на от около 1 до около 10 мас.%.
11. Катализатор гидрообработки, полученный способом по любому из пп.1, 6, 7, 8 или 9.
12. Катализатор гидрообработки, полученный по любому из пп.1, 6, 7, 8 или 9,
где указанное по крайней мере одно органическое хелатирующее соединение составляет от около 0,05 до около 5 раз от молярного количества указанных каталитически активных металлов; и
где указанный катализатор имеет содержание влаги от около 3 до около 6% масс.
13. Катализатор по п.12, где указанным органическим хелатирующим соединением является по крайней мере одна гидроксикарбоновая кислота.
14. Катализатор по п.12, применяемый в гидрообработке нефтяного сырья, где указанная гидрообработка включает гидрообессеривание и гидроденитрификацию углеводородов.
15. Катализатор по п.12, применяемый в гидрообессеривании и гидроденитрификации углеводородов.